(57)【特許請求の範囲】
【請求項１】
式Ｉで表されるフラックス剤を含むフラックス組成物：
【化１】
0005865682.tif 000009
（式中、Ｒ１、Ｒ２、Ｒ３およびＲ４は独立して水素、置換Ｃ１−８０アルキル基、非置換Ｃ１−８０アルキル基、置換Ｃ７−８０アリールアルキル基、および非置換Ｃ７−８０アリールアルキル基から選択され、Ｒ１、Ｒ２、Ｒ３およびＲ４の０〜３つは水素であり、
置換Ｃ１−８０アルキル基および置換Ｃ７−８０アリールアルキル基における置換が、−ＯＨ基、−ＯＲ５基、−ＣＯＲ５−基、−ＣＯＲ５基、−Ｃ（Ｏ）Ｒ５基、−ＣＨＯ基、−ＣＯＯＲ５基、−ＯＣ（Ｏ）ＯＲ５基、−Ｓ（Ｏ）（Ｏ）Ｒ５基、−Ｓ（Ｏ）Ｒ５基、−Ｓ（Ｏ）（Ｏ）ＮＲ５２基、−ＯＣ（Ｏ）ＮＲ６２基、−Ｃ（Ｏ）ＮＲ６２基、−ＣＮ基、−Ｎ（Ｒ６）−基、および−ＮＯ２基の少なくとも１種から選択され、Ｒ５がＣ１−２８アルキル基、Ｃ３−２８シクロアルキル基、Ｃ６−１５アリール基、Ｃ７−２８アリールアルキル基、およびＣ７−２８アルキルアリール基から選択され、並びにＲ６が、水素、Ｃ１−２８アルキル基、Ｃ３−２８シクロアルキル基、Ｃ６−１５アリール基、Ｃ７−２８アリールアルキル基、およびＣ７−２８アルキルアリール基から選択される）。
【請求項２】
Ｒ１、Ｒ２、Ｒ３およびＲ４が独立して水素、−ＣＨ２ＣＨ（ＯＨ）Ｒ９、および−ＣＨ２ＣＨ（ＯＨ）ＣＨ２−Ｏ−Ｒ９基から選択され；Ｒ９が水素、Ｃ１−２８アルキル基、Ｃ３−２８シクロアルキル基、Ｃ６−１５アリール基、Ｃ７−２８アリールアルキル基、およびＣ７−２８アルキルアリール基から選択される、請求項１に記載のフラックス組成物。
【請求項３】
Ｒ１、Ｒ２、Ｒ３およびＲ４の１〜３つが水素である、請求項１に記載のフラックス組成物。
【請求項４】
溶媒をさらに含み、当該溶媒が炭化水素、芳香族炭化水素、ケトン、エーテル、アルコール、エステル、アミド、グリコール、グリコールエーテル、グリコール誘導体および石油溶媒から選択される有機溶媒である、請求項１に記載のフラックス組成物。
【請求項５】
無機充填剤、チキソトロープ剤および酸化防止剤の少なくとも１種をさらに含む、請求項１に記載のフラックス組成物。
【請求項６】
艶消し剤、着色剤、脱泡剤、分散安定化剤、キレート化剤、熱可塑性粒子、ＵＶ不透過剤、難燃剤、レベリング剤、接着促進剤および還元剤から選択される添加剤をさらに含む、請求項１に記載のフラックス組成物。
【請求項７】
０〜９５重量％の溶媒、
０〜３０重量％の増粘剤、
０〜３０重量％のチキソトロープ剤、および
０〜３０重量％の酸化防止剤をさらに含む、請求項１に記載のフラックス組成物。
【請求項８】
はんだ粉体をさらに含む請求項１に記載のフラックス組成物。
【請求項９】
電気接点を提供し；
請求項１に記載のフラックス組成物を提供し；
前記フラックス組成物を前記電気接点に適用し；
はんだを提供し；
前記はんだを溶融させ；並びに
前記電気接点に適用された前記フラックス組成物を、前記溶融したはんだで置き換え、前記溶融したはんだが前記電気接点との物理的接触を形成し、そして前記電気接点に結合する；
ことを含む、電気接点にはんだを適用する方法。
【発明の詳細な説明】
【技術分野】
【０００１】
本発明は当初成分として式Ｉ（式中、Ｒ１、Ｒ２、Ｒ３およびＲ４は独立して水素、置換Ｃ１−８０アルキル基、非置換Ｃ１−８０アルキル基、置換Ｃ７−８０アリールアルキル基、および非置換Ｃ７−８０アリールアルキル基から選択され；並びに、Ｒ１、Ｒ２、Ｒ３およびＲ４の０〜３つは水素である）で表されるフラックス剤（ｆｌｕｘｉｎｇ  ａｇｅｎｔ）を含むフラックス組成物に関する。
【背景技術】
【０００２】
はんだ付けプロセスは、手作業の手はんだ付け方法から自動化されたはんだ付け方法の範囲にわたる。手作業および自動化のいずれのはんだ付けプロセスにおけるフラックス材料の使用も周知である。実際には、はんだ単独での使用は一般的に許容可能な電気的相互接続を生じさせない。フラックス材料ははんだ付けプロセスにおける複数の機能をもたらす。例えば、フラックス材料は、金属接点（例えば、はんだ領域、コンタクトパッド、コンタクトピン、銅めっきスルーホール）上に形成され得た何らかの酸化物を除去するように；金属接点上のはんだのぬれを増大させるように作用する。
【０００３】
はんだ付けプロセス中にフラックス材料を金属接点の表面に適用するために様々な方法が使用されてきた。いくつかの方法においては、はんだを含むフラックス材料が使用される。例えば、この一緒になった材料はフラックス材料のコアを組み込んでいる環形状ワイヤの形態で提供されてきた。加熱の際にはんだが溶融すると、コアのフラックス材料が活性化され、溶融したはんだによって相互接続される表面をフラックス処理する。フラックス材料およびはんだ粉体が配合されており、そのペーストにおいて概して均質で安定なはんだ粒子の懸濁物を形成しているはんだペーストも知られている。
【０００４】
自動化されたはんだ付け方法の商業的に有意な用途の１つは半導体デバイスの製造である。すなわち、リフローはんだ付けプロセスは、半導体チップがプリント回路板（ＰＣＢ）上に乗せられる半導体デバイスの自動化された製造において一般的に使用される。いくつかのこのような自動化された製造方法においては、はんだペーストは、例えば、スクリーン印刷もしくはステンシル印刷を使用してプリント回路板に適用される。次いで、半導体チップがＰＣＢと接触させられ、はんだペーストが加熱されて、ペースト中のはんだをリフローさせて、半導体チップとＰＣＢとの間の電気的相互接続を形成する。この加熱は、例えば、はんだペーストを赤外光に曝露させることにより、またはオーブン内で加熱することにより容易にされうる。いくつかの用途においては、半導体チップ／ＰＣＢアセンブリは、半導体チップとＰＣＢとの間の隙間領域を実質的に満たし、その相互接続を封止するアンダーフィル材料でさらに処理される。
【０００５】
複雑さが増し小型化している回路を含む電子デバイスの大量生産の需要を考えて、素早く自動化されたはんだ付けプロセス、例えば、ピックアンドディップ（ｐｉｃｋ  ａｎｄ  ｄｉｐ）プロセスを組み込んでいるものなどが出現してきている。このプロセスにおいては、フラックスは、半導体チップの電気接点部分をフラックスの浴に浸すことによって、半導体チップ上の複数の電気接点に適用されうる。次いで、半導体チップ上の電気接点をコーティングしたフラックスは対応する電気接点およびはんだボールを含むＰＣＢと接触されうる。次いで、はんだボールは加熱されてリフローし、半導体チップとＰＣＢとを相互接続する。あるいは、ピックアンドディッププロセスは、あらかじめ適用されたはんだを伴う電気接点を有するデバイス部品と共に使用されうる。これらのプロセスにおいては、あらかじめ適用されたはんだはフラックス材料でディップコートされ、次いで、対応する電気接点と接触させられ、そして加熱されて、リフローして電気的相互接続を形成する。多くの電子部品はこの後者のプロセスカテゴリーに適合し、この場合、その電子部品は、別の電気部品（例えば、ＰＣＢ）とその部品との相互接続を容易にするのに充分な量のその部品上のはんだを伴って製造される。
【０００６】
たいていの場合には、市販のフラックスの使用ははんだ付けされた領域上にイオン性残留物を残し、これは回路の腐蝕および短絡を望ましくなくもたらす場合がある。よって、はんだ付けされた相互接続の形成後にこのような残留物を除去する追加のプロセス工程が必要とされる。半導体デバイス製造プロセスについては、半導体チップとＰＣＢとの間に形成されるはんだ接続は、半導体チップとＰＣＢとの間に比較的小さな隙間（例えば、＜４ｍｉｌ）を生じさせる。よって、はんだ付けプロセスの後で、はんだ付けされた領域上に残留しているイオン性残留物を除去（すなわち、清浄化）するのは非常に困難である。はんだ付けされた領域が許容可能である（よって、クリーニング操作を容易にする）プロセスにおいてさえ、クリーニング操作は、そのクリーニング操作中に生じた廃棄物の廃棄を伴う環境的な懸念を生じさせる。
【０００７】
低い固形分量を有する低残留物でクリーニング不要の（ｎｏ  ｃｌｅａｎ）いくつかのフラックスが市販されている。電子部品をはんだ付けする場合にフラックス残留物を実質的に最小限にしもしくは実質的になくすると主張するフラックス組成物の１つがＤｕｃｈｅｓｎｅ（デュヘスネ）らへの米国特許出願公開第２０１００１７５７９０号に開示されている。デュヘスネらはフラックスを含む物質の組成物を開示し、当該フラックスは（ａ）フラックス剤；および（ｂ）溶媒の組み合わせから本質的になり、前記フラックス剤は（１）ケト酸を含むか；または（２）エステル酸を含むか；または（３）前記ケト酸と前記エステル酸との混合物を含み；かつ前記溶媒は多価アルコールもしくはその混合物から選択される粘着性溶媒と、一価アルコールもしくはその混合物から選択される非粘着性溶媒との混合物を含む。
【先行技術文献】
【特許文献】
【０００８】
【特許文献１】米国特許出願公開第２０１００１７５７９０号明細書
【発明の概要】
【発明が解決しようとする課題】
【０００９】
にもかかわらず、非硬化性であり、信頼できるはんだ付け接続を容易にし、かつ従来のエポキシベースのアンダーフィル材料との適合性を容易にするようにカスタマイズすることができるフラックス組成物についての必要性が依然としてある。
【課題を解決するための手段】
【００１０】
本発明は当初成分として式Ｉで表されるフラックス剤を含むフラックス組成物を提供する：
【化１】
0005865682.tif 000002
式中、Ｒ１、Ｒ２、Ｒ３およびＲ４は独立して水素、置換Ｃ１−８０アルキル基、非置換Ｃ１−８０アルキル基、置換Ｃ７−８０アリールアルキル基、および非置換Ｃ７−８０アリールアルキル基から選択され；並びに、Ｒ１、Ｒ２、Ｒ３およびＲ４の０〜３つは水素である。
【００１１】
本発明は、電気接点を提供し；本発明のフラックス組成物を提供し；フラックス組成物を電気接点に適用し；はんだを提供し；はんだを溶融させ；並びに電気接点に適用されたフラックス組成物を、溶融したはんだで置き換え、前記溶融したはんだが電気接点との物理的接触を形成し、そして電気接点に結合することを含む、電気接点にはんだを適用する方法を提供する。
【発明を実施するための形態】
【００１２】
本発明のフラックス組成物は様々なアンダーフィル組成物との適合を容易にするように設計され、その結果、はんだ付けされた表面は好ましくは、仕上げの電気接合を形成するアンダーフィル組成物の適用前にクリーニングを必要としない。
【００１３】
本明細書および特許請求の範囲において使用される場合、用語「クリーニング不要のフラックス組成物（ｎｏ  ｃｌｅａｎ  ｆｌｕｘ  ｃｏｍｐｏｓｉｔｉｏｎ）」は、０．５重量％未満のハロゲン化物含量で、少ししかもしくは全くフラックス残留物活性を示さないフラックス組成物をいう（すなわち、ＩＰＣ  Ｊ−ＳＴＤ−００４Ｂの下でＯＲＬ１もしくはＯＲＬ０としてカテゴライズされるフラックス）。
【００１４】
本発明のフラックス組成物は、当初成分として式Ｉで表されるフラックス剤を含む（から本質的になる）。好ましくは、このフラックス組成物は非硬化性組成物である（すなわち、フラックス組成物が、はんだ付け条件下で反応して分子間共有結合を形成することができる分子あたり２以上の反応性官能基を有する化合物を含まず、かつフラックス剤が、はんだ付け条件下で反応して分子間共有結合を形成することができる分子あたり２以上の反応性官能基を含有しない）。
【００１５】
本発明のフラックス組成物に使用されるフラックス剤は式Ｉに従い、式中、Ｒ１、Ｒ２、Ｒ３およびＲ４は独立して水素、置換Ｃ１−８０アルキル基、非置換Ｃ１−８０アルキル基、置換Ｃ７−８０アリールアルキル基、および非置換Ｃ７−８０アリールアルキル基から選択され（好ましくは、Ｒ１、Ｒ２、Ｒ３およびＲ４は独立して水素、置換Ｃ１−２０アルキル基、非置換Ｃ１−２０アルキル基、置換Ｃ７−３０アリールアルキル基、および非置換Ｃ７−３０アリールアルキル基から選択され）；Ｒ１、Ｒ２、Ｒ３およびＲ４の０〜３つは水素である。好ましくは、Ｒ１、Ｒ２、Ｒ３およびＲ４の１〜３つは水素である。より好ましくは、Ｒ１、Ｒ２、Ｒ３およびＲ４の２〜３つは水素である。さらにより好ましくは、Ｒ１、Ｒ２、Ｒ３およびＲ４の２つは水素である。最も好ましくは、Ｒ１およびＲ２の一方が水素であり、かつＲ３およびＲ４の一方が水素である。式Ｉに従うフラックス剤のＲ１、Ｒ２、Ｒ３およびＲ４基は好ましくは、所定の適用のために望ましいレオロジー特性のフラックス剤を提供するように；場合によっては、はんだ付けされる表面に送達するための所定の溶媒パッケージとフラックス剤を混和させるように；並びに、場合によっては、はんだ付け後に使用される、（例えば、従来のフリップチップアンダーフィル用途における使用のための）封止されたはんだ接合を形成する所定の封止用組成物（例えば、エポキシ樹脂）とフラックス剤を適合させるように選択される。好ましくは、式Ｉに従うフラックス剤のＲ１、Ｒ２、Ｒ３およびＲ４基は、フラックス組成物がクリーニング不要のフラックス組成物であるように、所定の封止用組成物にフラックス剤を適合させるように選択される。また、式Ｉに従うフラックス剤のＲ１、Ｒ２、Ｒ３およびＲ４基は示差走査熱量測定によって決定される２５０℃以上（より好ましくは３００℃以上、最も好ましくは３２５℃以上）の沸点温度、並びに２５℃で開始して１０℃／分の温度勾配を用いる熱重量分析（ＴＧＡ）によって決定される２５０℃に加熱する際の１０重量％以下の重量喪失パーセントのフラックス剤を提供するように好ましくは選択される。
【００１６】
より好ましくは、本発明のフラックス組成物に使用されるフラックス剤は式Ｉに従い、式中、Ｒ１、Ｒ２、Ｒ３およびＲ４は独立して水素、置換Ｃ１−８０アルキル基、非置換Ｃ１−８０アルキル基、置換Ｃ７−８０アリールアルキル基、および非置換Ｃ７−８０アリールアルキル基から選択され；置換Ｃ１−８０アルキル基および置換Ｃ７−８０アリールアルキル基における置換は、−ＯＨ基、−ＯＲ５基、−ＣＯＲ５−基、−ＣＯＲ５基、−Ｃ（Ｏ）Ｒ５基、−ＣＨＯ基、−ＣＯＯＲ５基、−ＯＣ（Ｏ）ＯＲ５基、−Ｓ（Ｏ）（Ｏ）Ｒ５基、−Ｓ（Ｏ）Ｒ５基、−Ｓ（Ｏ）（Ｏ）ＮＲ５２基、−ＯＣ（Ｏ）ＮＲ６２基、−Ｃ（Ｏ）ＮＲ６２基、−ＣＮ基、−Ｎ（Ｒ６）−基、および−ＮＯ２基の少なくとも１種（好ましくは、−ＯＨ基、−ＯＲ５基、−ＣＯＲ５−基、−ＣＯＲ５基、−Ｃ（Ｏ）Ｒ５基、−ＣＨＯ基、−ＣＯＯＲ５基、−ＯＣ（Ｏ）ＯＲ５基、−Ｓ（Ｏ）（Ｏ）Ｒ５基、−Ｓ（Ｏ）Ｒ５基、−Ｓ（Ｏ）（Ｏ）ＮＲ５２基、−ＯＣ（Ｏ）ＮＲ６２基、−Ｃ（Ｏ）ＮＲ６２基、−ＣＮ基、および−ＮＯ２基の少なくとも１種）から選択され；Ｒ５はＣ１−２８アルキル基、Ｃ３−２８シクロアルキル基、Ｃ６−１５アリール基、Ｃ７−２８アリールアルキル基、およびＣ７−２８アルキルアリール基から選択され；Ｒ６は、水素、Ｃ１−２８アルキル基、Ｃ３−２８シクロアルキル基、Ｃ６−１５アリール基、Ｃ７−２８アリールアルキル基、およびＣ７−２８アルキルアリール基から選択され；並びに、Ｒ１、Ｒ２、Ｒ３およびＲ４の０〜３つは水素である。置換Ｃ１−８０アルキル基および置換Ｃ７−８０アリールアルキル基は置換の組み合わせを含むことができる。例えば、置換Ｃ１−８０アルキル基および置換Ｃ７−８０アリールアルキル基は１つより多い同じ種類の置換（例えば、２つの−ＯＨ基）を含むことができ；１種より多い置換（例えば、−ＯＨ基および−ＣＯＲ５−基）を含むことができ；同じ種類の置換を１つより多く含む１種より多い置換（例えば、２つの−ＯＨ基および２つの−ＣＯＲ５−基）を含むことができる。好ましくは、Ｒ１、Ｒ２、Ｒ３およびＲ４の１〜３つは水素である。より好ましくは、Ｒ１、Ｒ２、Ｒ３およびＲ４の２〜３つは水素である。さらにより好ましくは、Ｒ１、Ｒ２、Ｒ３およびＲ４の２つは水素である。最も好ましくは、Ｒ１およびＲ２の一方が水素であり、かつＲ３およびＲ４の一方が水素である。
【００１７】
さらにより好ましくは、本発明のフラックス組成物に使用されるフラックス剤は式Ｉに従い、式中、Ｒ１、Ｒ２、Ｒ３およびＲ４は独立して水素、置換Ｃ１−２０アルキル基、非置換Ｃ１−２０アルキル基、置換Ｃ７−３０アリールアルキル基、および非置換Ｃ７−３０アリールアルキル基から選択され；置換Ｃ１−２０アルキル基および置換Ｃ７−３０アリールアルキル基における置換は、−ＯＨ基、−ＯＲ７基、−ＣＯＲ７−基、−ＣＯＲ７基、−Ｃ（Ｏ）Ｒ７基、−ＣＨＯ基、−ＣＯＯＲ７基、−ＯＣ（Ｏ）ＯＲ７基、−Ｓ（Ｏ）（Ｏ）Ｒ７基、−Ｓ（Ｏ）Ｒ７基、−Ｓ（Ｏ）（Ｏ）ＮＲ７２基、−ＯＣ（Ｏ）ＮＲ８２基、−Ｃ（Ｏ）ＮＲ８２基、−ＣＮ基、−Ｎ（Ｒ８）−基、および−ＮＯ２基の少なくとも１種（好ましくは、−ＯＨ基、−ＯＲ７基、−ＣＯＲ７−基、−ＣＯＲ７基、−Ｃ（Ｏ）Ｒ７基、−ＣＨＯ基、−ＣＯＯＲ７基、−ＯＣ（Ｏ）ＯＲ７基、−Ｓ（Ｏ）（Ｏ）Ｒ７基、−Ｓ（Ｏ）Ｒ７基、−Ｓ（Ｏ）（Ｏ）ＮＲ７２基、−ＯＣ（Ｏ）ＮＲ８２基、−Ｃ（Ｏ）ＮＲ８２基、−ＣＮ基、および−ＮＯ２基の少なくとも１種）から選択され；Ｒ７はＣ１−１９アルキル基、Ｃ３−１９シクロアルキル基、Ｃ６−１５アリール基、Ｃ７−１９アリールアルキル基、およびＣ７−１９アルキルアリール基から選択され；Ｒ８は、水素、Ｃ１−１９アルキル基、Ｃ３−１９シクロアルキル基、Ｃ６−１５アリール基、Ｃ７−１９アリールアルキル基、およびＣ７−１９アルキルアリール基から選択され；並びに、Ｒ１、Ｒ２、Ｒ３およびＲ４の０〜３つは水素である。置換Ｃ１−２０アルキル基および置換Ｃ７−３０アリールアルキル基は置換の組み合わせを含むことができる。例えば、置換Ｃ１−２０アルキル基および置換Ｃ７−３０アリールアルキル基は１つより多い同じ種類の置換（例えば、２つの−ＯＨ基）を含むことができ；１種より多い置換（例えば、−ＯＨ基および−ＣＯＲ７−基）を含むことができ；同じ種類の置換を１つより多く含む１種より多い置換（例えば、２つの−ＯＨ基および２つの−ＣＯＲ７−基）を含むことができる。好ましくは、Ｒ１、Ｒ２、Ｒ３およびＲ４の１〜３つは水素である。より好ましくは、Ｒ１、Ｒ２、Ｒ３およびＲ４の２〜３つは水素である。さらにより好ましくは、Ｒ１、Ｒ２、Ｒ３およびＲ４の２つは水素である。最も好ましくは、Ｒ１およびＲ２の一方が水素であり、かつＲ３およびＲ４の一方が水素である。
【００１８】
さらにより好ましくは、本発明のフラックス組成物において使用されるフラックス剤は式Ｉに従い、式中、Ｒ１、Ｒ２、Ｒ３およびＲ４は独立して水素、−ＣＨ２ＣＨ（ＯＨ）Ｒ９、および−ＣＨ２ＣＨ（ＯＨ）ＣＨ２−Ｏ−Ｒ９基から選択され；Ｒ９は水素、Ｃ１−２８アルキル基、Ｃ３−２８シクロアルキル基、Ｃ６−１６アリール基、Ｃ７−２８アリールアルキル基、およびＣ７−２８アルキルアリール基から選択され（好ましくは、Ｒ９はＣ５−１０アルキル基、Ｃ６−１６アリール基およびＣ７−１６アルキルアリール基から選択され；最も好ましくは、Ｒ９はＣ８アルキル基、Ｃ７アルキルアリール基、およびナフチル基から選択され）；並びに、Ｒ１、Ｒ２、Ｒ３およびＲ４の０〜３つは水素である。好ましくは、Ｒ１、Ｒ２、Ｒ３およびＲ４の１〜３つは水素である。より好ましくは、Ｒ１、Ｒ２、Ｒ３およびＲ４の２〜３つは水素である。さらにより好ましくは、Ｒ１、Ｒ２、Ｒ３およびＲ４の２つは水素である。最も好ましくは、Ｒ１およびＲ２の一方が水素であり、かつＲ３およびＲ４の一方が水素である。
【００１９】
好ましくは、本発明のフラックス組成物において使用されるフラックス剤は式Ｉに従い、式中、Ｒ１およびＲ３は水素であり；Ｒ２およびＲ４は−ＣＨ２ＣＨ（ＯＨ）ＣＨ２−Ｏ−Ｒ９基であり；Ｒ９はＣ５−１０アルキル基、Ｃ７−１６アルキルアリール基、ナフチル基、ビフェニル基および置換Ｃ１２−１６ビフェニル基から選択される（最も好ましくは、Ｒ９はＣ８アルキル基、Ｃ７アルキルアリール基、およびナフチル基から選択される）。好ましくは、フラックス組成物はクリーニング不要のフラックス組成物である。
【００２０】
場合によっては、本発明のフラックス組成物において使用されるフラックス剤は式ＩＩａ、ＩＩｂおよびＩＩｃから選択される式を有するダイマーであり；このダイマーは式Ｉに従う第１のマーと式Ｉに従う第２のマーとを含み；式中、第１のマーのＲ１、Ｒ２、Ｒ３およびＲ４のうちの１つと、第２のマーのＲ１、Ｒ２、Ｒ３およびＲ４のうちの１つとは同一の空間を占めて、第１のマーと第２のマーを連結させる。
【００２１】
【化２】
0005865682.tif 000003
【００２２】
【化３】
0005865682.tif 000004
および、
【００２３】
【化４】
0005865682.tif 000005
【００２４】
式（ＩＩａ）に従うダイマーの例は、１−（２−エチルヘキシルオキシ）−３−（４−（２−（３−（４−（２−（４−（３−（４−（２−（３−（ヘプタン−３−イルオキシ）−２−ヒドロキシプロピルアミノ）プロパン−２−イル）−１−メチルシクロヘキシルアミノ）−２−ヒドロキシプロポキシ）フェニル）プロパン−２−イル）フェノキシ）−２−ヒドロキシプロピルアミノ）プロパン−２−イル）−１−メチルシクロヘキシルアミノ）プロパン−２−オールであり、以下の通り：
【００２５】
【化５】
0005865682.tif 000006
【００２６】
本発明のフラックス組成物は場合によっては溶媒をさらに含む。溶媒は、場合によっては、はんだ付けされる表面もしくは複数の表面へのフラックス剤の送達を容易にするように、本発明のフラックス組成物中に含まれる。好ましくは、フラックス組成物は溶媒を８〜９５重量％含む。本発明のフラックス組成物に使用される溶媒は好ましくは、炭化水素（例えば、ドデカン、テトラデカン）；芳香族炭化水素（例えば、ベンゼン、トルエン、キシレン、トリメチルベンゼン、安息香酸ブチル、ドデシルベンゼン）；ケトン（例えば、メチルエチルケトン、メチルイソブチルケトン、シクロヘキサノン）；エーテル（例えば、テトラヒドロフラン、１，４−ジオキサンおよびテトラヒドロフラン、１，３−ジオキサラン、ジプロピレングリコールジメチルエーテル）；アルコール（例えば、２−メトキシ−エタノール、２−ブトキシエタノール、メタノール、エタノール、イソプロパノール、α−テルピネオール、ベンジルアルコール、２−ヘキシルデカノール）；エステル（例えば、酢酸エチル、乳酸エチル、酢酸ブチル、アジピン酸ジエチル、フタル酸ジエチル、ジエチレングリコールモノブチルアセタート、プロピレングリコールモノメチルエーテルアセタート、乳酸エチル、２−ヒドロキシイソブチル酸メチル、プロピレングリコールモノメチルエーテルアセタート）；およびアミド（例えば、N−メチルピロリドン、Ｎ，Ｎ−ジメチルホルムアミド、およびＮ，Ｎ−ジメチルアセトアミド）；グリコール誘導体（例えば、セロソルブ、ブチルセロソルブ）；グリコール（例えば、エチレングリコール；ジエチレングリコール；ジプロピレングリコール；トリエチレングリコール；ヘキシレングリコール；１，５−ペンタンジオール）；グリコールエーテル（例えば、プロピレングリコールモノメチルエーテル、メチルカルビトール、ブチルカルビトール）；および石油溶媒（例えば、石油エーテル、ナフサ）から選択される有機溶媒である。より好ましくは、本発明のフラックス組成物に使用される溶媒はメチルエチルケトン；２−プロパノール；プロピレングリコールモノメチルエーテル；プロピレングリコールモノメチルエーテルアセタート；乳酸エチルおよび２−ヒドロキシイソブチル酸メチルから選択される有機溶媒である。最も好ましくは、本発明のフラックス組成物に使用される溶媒はプロピレングリコールモノメチルエーテルである。
【００２７】
本発明のフラックス組成物は場合によっては増粘剤をさらに含む。好ましくは、フラックス組成物は増粘剤を０〜３０重量％含む。本発明のフラックス組成物に使用される増粘剤は、非硬化性樹脂材料（すなわち、分子あたり２個未満の反応性官能基）、例えば、非硬化性ノボラック樹脂から選択されうる。
【００２８】
本発明のフラックス組成物は場合によってはチキソトロープ剤をさらに含む。好ましくはフラックス組成物はチキソトロープ剤を１〜３０重量％含む。本発明のフラックス組成物に使用されるチキソトロープ剤は脂肪酸アミド（例えば、ステアラミド、ヒドロキシステアリン酸ビスアミド）；脂肪酸エステル（例えば、キャスターワックス、ビーズワックス、カルナウバワックス）；有機チキソトロープ剤（例えば、ポリエチレングリコール、ポリエチレンオキシド、メチルセルロース、エチルセルロース、ヒドロキシエチルセルロース、ヒドロキシプロピルセルロース、ジグリセリンモノオレアート、ジグリセリンラウラート、デカグリセリンオレアート、ジグリセリンモノラウラート、ソルビタンラウラート）；無機チキソトロープ剤（例えば、シリカ粉体、カオリン粉体）から選択されうる。好ましくは、使用されるチキソトロープ剤はポリエチレングリコールおよび脂肪酸アミドから選択される。
【００２９】
本発明のフラックス組成物は、場合によっては、無機充填剤をさらに含む。無機充填剤は、アルミナ、水酸化アルミニウム、アルミノケイ酸塩、コージライト、リチウムアルミニウムケイ酸塩、アルミン酸マグネシウム、水酸化マグネシウム、クレイ、タルク、三酸化アンチモン、五酸化アンチモン、酸化亜鉛、コロイダルシリカ、溶融石英、ガラス粉体、石英粉体およびガラスミクロスフェアから選択されうる。
【００３０】
本発明のフラックス組成物は場合によっては、酸化防止剤をさらに含む。好ましくは、本発明のフラックス組成物は酸化防止剤を０．０１〜３０重量％含む。
【００３１】
本発明のフラックス組成物は場合によっては、艶消し剤、着色剤、脱泡剤、分散安定化剤、キレート化剤、熱可塑性粒子、ＵＶ不透過剤、難燃剤、レベリング剤、接着促進剤および還元剤から選択される添加剤をさらに含む。
【００３２】
本発明のフラックス組成物は好ましくは当初成分として、３．９９〜１００重量％の式Ｉによって表されるフラックス剤を含む（から本質的になる）。好ましくは、本発明のフラックス組成物は当初成分として、３．９９〜１００重量％の式Ｉによって表されるフラックス剤、０〜９５重量％（より好ましくは８〜９５重量％）の溶媒、０〜３０重量％の増粘剤、０〜３０重量％（より好ましくは１〜３０重量％）のチキソトロープ剤、および０〜３０重量％（より好ましくは０．０１〜３０重量％）の酸化防止剤を含む（から本質的になる）。
【００３３】
本発明のフラックス組成物は、例えば、電子部品、電子モジュールおよびプリント回路板の製造に使用されうる。フラックス組成物は、例えば、液体スプレー技術、液体発泡技術、ピックアンドディップ技術、並びにウェーブ技術をはじめとする何らかの従来の技術、または液体もしくは半固体をシリコンダイもしくは基体上に分配できる何らかの他の従来の技術によって、はんだ付けされる表面（単一もしくは複数）に適用されうる。
【００３４】
本発明のフラックス組成物は場合によっては、はんだ粉体をさらに含み、この場合、フラックス組成物ははんだペーストである。好ましくは、はんだ粉体は、Ｓｎ／Ｐｂ、Ｓｎ／Ａｇ、Ｓｎ／Ａｇ／Ｃｕ、Ｓｎ／Ｃｕ、Ｓｎ／Ｚｎ、Ｓｎ／Ｚｎ／Ｂｉ、Ｓｎ／Ｚｎ／Ｂｉ／Ｉｎ、Ｓｎ／Ｂｉ、およびＳｎ／Ｉｎから選択される合金である（好ましくは、はんだ粉体は６３重量％Ｓｎ／３７重量％Ｐｂ、９６．５重量％Ｓｎ／３．５重量％Ａｇ、９６重量％Ｓｎ／３．５重量％Ａｇ／０．５重量％Ｃｕ、９６．４重量％Ｓｎ／２．９重量％Ａｇ／０．５重量％Ｃｕ、９６．５重量％Ｓｎ／３重量％Ａｇ／０．５重量％Ｃｕ、４２重量％Ｓｎ／５８重量％Ｂｉ、９９．３重量％Ｓｎ／０．７重量％Ｃｕ、９１重量％Ｓｎ／９重量％Ｚｎ、および８９重量％Ｓｎ／８重量％Ｚｎ／３重量％Ｂｉから選択される合金である）。
【００３５】
はんだペーストは、好ましくは、１〜５０重量％（より好ましくは５〜３０重量％、最も好ましくは５〜１５重量％）の本発明のフラックス剤、および５０〜９９重量％のはんだ粉体を含む。はんだペーストは従来の技術によって、例えば、この操作のための従来の装置を使用して、はんだ粉体をフラックス剤と混練および混合することによって配合されうる。
【００３６】
はんだペーストは、例えば、電子部品、電子モジュールおよびプリント回路板の製造に使用されうる。はんだペーストは、何らかの従来の技術、例えば、はんだプリンターもしくはスクリーンプリンターを用いて、従来のはんだマスクを通して、はんだペーストを印刷することによって、はんだ付けされるべき表面（単一もしくは複数）に適用されうる。
【００３７】
本発明のフラックス組成物に使用されるフラックス剤は当業者に周知の従来の合成技術を使用して製造されうる。
【００３８】
本発明の電気接点にはんだを適用する方法は、電気接点を提供し；本発明のフラックス組成物を提供し；フラックス組成物を電気接点に適用し；はんだを提供し；はんだを溶融させ；並びに電気接点に適用されたフラックス組成物を、溶融したはんだで置き換え、前記溶融したはんだが電気接点との物理的接触を形成し、そして電気接点に結合することを含む。この方法においては、溶融したはんだは望ましくは、電気接点と緊密に接触して、はんだ材料と電気接点との間の金属結合の形成を容易にし、はんだと電気接点との間に良好な機械的および電気的結合をもたらす。本発明の方法においては、従来のはんだ付け技術が使用されうる。例えば、電気接点およびはんだを、はんだの融点温度より高い温度に加熱するために、はんだ付けビットまたはアイロンが使用されうる。溶融したはんだに電気接点を浸漬することにより液体状態のはんだが電気接点に移されるはんだ付け浴が使用されうる。従来のウェーブはんだ付け技術が実施されうる。また、リフローはんだ付け技術が使用されてもよく、この場合、第２の電気接点上にあらかじめ堆積されたはんだが第１の電気接点に近づけられ、そしてはんだの融点温度より高い温度に加熱され、はんだは溶融し、リフローして、第１の電気接点および第２の電気接点の双方と接触して、第１の電気接点と第２の電気接点との間に電気的接続を形成する。
【００３９】
本発明の電気接点にはんだを適用する方法は、場合によっては、フリップチップはんだ付けプロセスの一部分であってよく、この場合には、半導体チップがプリント回路板上に搭載され、半導体チップが複数の第１の電気接点を含み、かつプリント回路板が複数の第２の電気接点を含む。このフリップチップ方法においては、本発明のフラックス組成物は複数の第１の電気接点および複数の第２の電気接点のいずれか一方もしくは双方に適用されて、複数の第１の電気接点を複数の第２の電気接点にはんだ結合させ、電気的相互接続を形成するのを容易にする。好ましくは、フリップチップはんだ付け方法は、熱硬化性樹脂が提供されて、この電気的相互接続を封止するアンダーフィル工程をさらに含む。最も好ましくは、この熱硬化性樹脂はエポキシ樹脂である。
【実施例】
【００４０】
ここで、以下の実施例において、本発明のいくつかの実施形態が詳細に記載される。
【００４１】
実施例１−５：フラックス剤の合成
表１に特定されるフラックス剤が以下の手順を用いて表１に特定される材料から製造された。具体的には、スターラーバーを入れた反応容器にメンタンジアミン（ザダウケミカルカンパニーからＰｒｉｍｅｎｅ商標ＭＤとして入手可能）（０．１ｍｏｌ）が入れられた。次いで、この反応容器は磁気攪拌能を有するホットプレート上に置かれた。次いで、この反応容器は窒素で不活性化され、次いで、この反応容器に表１に特定される試薬Ａ（０．２ｍｏｌ）が周囲温度で攪拌しつつ入れられた。次いで、ホットプレートの設定温度が７５℃に上げられ、この反応容器の内容物が２時間攪拌し続けられた。次いで、このホットプレートの設定温度が１４０℃に上げられ、反応容器の内容物が２時間以上攪拌し続けられた。次いで、ホットプレートの設定温度が８０℃に下げられ、反応容器を真空吸引し、容器内の圧力を３０ｍｍＨｇまで下げた。反応容器の内容物はこの条件下でさらに２時間攪拌し続けられ、表１に特定される生成物フラックス剤を提供した。次いで、２５℃〜５００℃で１０℃／分の勾配を用いる示差走査熱量測定（ＤＳＣ）によって、実施例１〜３についての生成物フラックス剤の沸点温度が測定された。実施例１〜３についての生成物フラックス剤についての測定された沸点温度（ＢＰＴ）は表１に提供される。また、２５℃で開始し、１０℃／分の温度勾配を使用する熱重量分析（ＴＧＡ）によって、２５０℃に加熱した際の実施例１〜３についての生成物フラックス剤からの重量喪失パーセントが測定された。実施例１〜３についての生成物フラックス剤についての測定された重量喪失（ＷＬ）が表１に提供される。
【００４２】
【表１】
0005865682.tif 000007
【００４３】
実施例６：ダイマーフラックス剤の合成
ダイマーフラックス剤は以下の手順を用いて製造された。スターラーバーを入れた反応容器にメンタンジアミン（ザダウケミカルカンパニーからＰｒｉｍｅｎｅ商標として入手可能）（３４ｇ）、並びにエピクロロヒドリンとビスフェノールＡとの液体反応生成物（ザダウケミカルカンパニーからＤ．Ｅ．Ｒ．商標３３１商標として入手可能）（３７．４ｇ）が入れられた。次いで、この反応容器は磁気攪拌能を有するホットプレート上に置かれた。この反応容器の内容物が室温で、一晩攪拌し続けられ、固体になった。次いで、２−エチルヘキシルグリシジルエーテル（モメンティブパフォーマンスマテリアルズから入手可能）（３７．２ｇ）がこの反応容器に入れられた。次いで、この反応容器は、室温から１時間で１５０℃まで加熱され、次いで３時間１５０℃に保持された。次いで、反応容器の内容物が室温まで冷却されて、ダイマーフラックス剤生成物を提供した。
【００４４】
実施例７：ダイマーフラックス剤の合成
別のダイマーフラックス剤が以下の手順を用いて製造された。スターラーバーを入れた反応容器にメンタンジアミン（ザダウケミカルカンパニーからＰｒｉｍｅｎｅ商標として入手可能）（３４ｇ）、並びにエピクロロヒドリンとビスフェノールＡとの液体反応生成物（ザダウケミカルカンパニーからＤ．Ｅ．Ｒ．商標３３１商標として入手可能）（３７．４ｇ）が入れられた。次いで、この反応容器は磁気攪拌能を有するホットプレート上に置かれた。この反応容器の内容物が室温で、一晩攪拌し続けられ、固体になった。次いで、１−ナフチルグリシジルエーテル（モメンティブパフォーマンスマテリアルズから入手可能）（４０．０ｇ）がこの反応容器に入れられた。次いで、この反応容器は７５℃に加熱され、その温度で１時間保持された。次いで、この反応容器は、７５℃から１時間で１５０℃まで加熱され、次いで３時間１５０℃に保持された。次いで、反応容器の内容物が室温まで冷却されて、ダイマーフラックス剤生成物を提供した。
【００４５】
実施例８〜１４：フラックス組成物の製造
実施例１〜７のそれぞれに従って製造されたフラックス剤が個別に、プロピレングリコールメチルエーテルアセタート（ザダウケミカルカンパニーからエレクトロニックグレード溶媒として入手可能）で１：１重量比で一緒にされて、実施例８〜１４のフラックス組成物をそれぞれ形成した。
【００４６】
実施例１５：フラックス能力の評価
実施例８〜１４に従って製造されたフラックス組成物のそれぞれのフラックス能力が、以下の手順を用いて評価され、ヒドロキシステアリン酸参照材料と比較された。各評価において、はんだ付けされる電気接点として銅クーポンが使用された。この銅クーポンのそれぞれについてはんだ付けされる表面は（１）まず、微細紙やすり（６００グリット）で研磨し、（２）次いで、５％過硫酸アンモニウム溶液でクリーニングし、（３）次いで脱イオン水ですすぎ、（４）次いで、３０秒間１％ベンゾトリアゾール溶液中に浸漬し、並びに（５）次いで、窒素でブロー乾燥させることによって前処理された。銅クーポンの前処理の後で、それぞれ１種類のフラックス組成物の小滴が個々に、１枚の銅クーポンのはんだ付けされる表面上に分配された。鉛を含まないはんだ（９５．５重量％Ｓｎ／４．０重量％Ａｇ／０．５重量％Ｃｕ）の直径０．３８１ｍｍのボール４つが、各銅クーポン上のフラックス組成物の液滴中に配置された。使用されたこの鉛を含まないはんだの溶融範囲は２１７〜２２１℃である。次いで、この銅クーポンは、１４５℃に予備加熱されたホットプレート上に置かれ、そこで２分間保持された。次いで、この銅クーポンは２６０℃に予備加熱された別のホットプレート上に配置され、そこではんだがリフロー条件（存在するフラックス組成物に応じて４５秒〜３分）に到達するまで保持した。次いで、この銅クーポンは加熱から取り外され、（ａ）元々配置された４つのはんだボールの融合および合体の程度、（ｂ）フローおよび広がりを評価するための得られた合体したはんだのサイズ、並びに（ｃ）銅クーポンの表面へのはんだの結合によって評価された。これらフラックス組成物およびヒドロキシステアリン酸参照材料のフラックス能力を説明するために、以下のような０〜４の等級が使用された：
【００４７】
０＝はんだ滴どうしの融合なし、およびはんだは銅クーポンと結合せず；
１、２＝はんだ滴どうしの部分的〜完全な融合、しかしはんだは銅クーポンと結合せず；
３＝はんだ滴どうしの完全な融合、しかし最小限のはんだの広がりおよびフロー；
４＝はんだ滴どうしの完全な融合、銅クーポンの表面上での良好なはんだの広がりおよびフロー、並びに銅クーポンへのはんだの結合。
【００４８】
フラックス組成物のそれぞれの評価の結果は表２に提供される。
【表２】
0005865682.tif 000008